ШИХТА ДЛЯ ПРОИЗВОДСТВА ЗАПОЛНИТЕЛЯ
MIXTURE FOR PRODUCING AGGREGATE

Изобретение относится к производству заполнителей для бетонов.
Известна шихта для производства заполнителя, содержащая, мас.%: глина монтмориллонитовая 35,0-38,0; уголь 5,0-6,0; доломит 36,0-50,0 [1].
Задачей изобретения является повышение прочности заполнителя, полученного из шихты.
Технический результат достигается тем, что шихта для производства заполнителя, содержащая глину монтмориллонитовую и уголь, дополнительно содержит дегидратированную глину монтмориллонитовую и каолин при следующем соотношении компонентов, мас.%: глина монтмориллонитовая 68,0-88,0; уголь 1,0-6,0; дегидратированная глина монтмориллонитовая 10,0-20,0; каолин 1,0-6,0.
В составе шихты для производства заполнителя используют глины монтмориллонитовые, включающие Al-монтмориллонит и Fe-монтмориллонит (нонтронит); используют каолины любых месторождений.
В таблице приведены составы шихты для производства заполнителя.
Таблица
Компоненты
Состав, мас.%:
1
2
3
Глина монтмориллонитовая
88,0
78,0
68,0
Уголь
1,0
3,5
6,0
Дегидратированная глина монтмориллонитовая
10,0
15,0
20,0
Каолин
1,0
3,5
6,0
Прочность на сжатие, МПа
3-5
3-5
3-5
Компоненты сырьевой смеси дозируют в требуемых количествах. Уголь размалывают до получения порошка, смешивают с глиной монтмориллонитовой, дегидратированной глиной монтмориллонитовой и каолином. Полученную шихту увлажняют до 18-23% и формуют из нее гранулы размером 20-40 мм, которые сушат до влажности не более 6% и обжигают при температуре 1060-1120°С.
Источник информации
1. SU 1161500, С04В 31/00, 1985.